"以下の工程、a少なくとも1種のケイ酸塩および少なくとも1種のアルカリ土類金属炭酸塩を含む少なくとも1種の無機物質を提供する工程であって、前記無機物質が5から1000μmの範囲の重量中央粒径を有する、工程、b少なくとも1種の疎水性修飾ポリアルキレンイミンを提供する工程であって、iポリアルキレンイミンが、一級および/または二級アミノ基の水素のすべてまたは一部を官能基RRは直鎖アルキル基、もしくは分岐アルキル基、もしくは環式アルキル基、および/またはアリール基を含み、さらに1から32個の炭素原子を含有する。により置換することによって、疎水的に修飾されており、ii修飾前のポリアルキレンイミンが、少なくとも3つのアルキレンイミン繰り返し単位および140から100000g/molの間の分子量を有しており、iiiポリアルキレンイミンの修飾によって、未修飾ポリアルキレンイミンと比べて、炭素原子の量が1から80の間で増加する、工程、c1回以上の工程において、水性環境中、工程aの前記無機物質を工程bの前記疎水性修飾ポリアルキレンイミンに接触させて、7から10の間のpHを有する水性懸濁液を形成する工程、d工程cの懸濁液にガスを通気する工程、e懸濁液から、アルカリ土類金属炭酸塩含有生成物およびケイ酸塩含有生成物を回収する工程、を含むことを特徴とする、ケイ酸塩およびアルカリ土類金属炭酸塩を分離する方法。工程aの前記アルカリ土類金属炭酸塩がカルシウムおよび/またはマグネシウムの炭酸塩であり、より好ましくは炭酸カルシウムを含有する大理石またはドロマイトなどの炭酸カルシウムであることを特徴とする、請求項1に記載の方法。工程aの前記ケイ酸塩が、シリカ、雲母または長石であり、好ましくは石英であることを特徴とする、請求項1または2に記載の方法。工程aの無機物質中において、前記アルカリ土類金属炭酸塩:ケイ酸塩の重量比が、0.1:99.9から99.9:0.1であり、好ましくは80:20から99:1であることを特徴とする、請求項1から3のいずれかに記載の方法。前記アルカリ土類金属炭酸塩および前記ケイ酸塩の総重量が、前記無機物質の総重量に対して少なくとも95重量を占め、好ましくは98重量を占めることを特徴とする、請求項1から4のいずれかに記載の方法。工程aにおいて、前記無機物質が5から500μmの範囲の重量中央粒径を有し、好ましくは7から350μmの範囲の重量中央粒径を有することを特徴とする、請求項1から5のいずれかに記載の方法。前記無機物質が、非イオン性または陽イオン性の粉砕助剤を含むことを特徴とする、請求項1から6のいずれかに記載の方法。修飾前の前記ポリアルキレンイミンが直鎖または分岐しており、好ましくは、修飾前に分岐していることを特徴とする、請求項1から7のいずれかに記載の方法。修飾前の前記ポリアルキレンイミンが、140から50000g/molの分子量を有し、好ましくは140から25000g/molの分子量を有することを特徴とする、請求項1から8のいずれかに記載の方法。修飾前の分岐ポリエチレンイミン中の一級、二級および三級アミン官能基の比が、1:0.86:0.42から1:1.7:1.7の範囲であることを特徴とする、請求項1から9のいずれかに記載の方法。前記ポリアルキレンイミンがポリエチレンイミンであることを特徴とする、請求項1から10のいずれかに記載の方法。前記疎水性修飾ポリアルキレンイミン中の前記官能基Rが、酸素基、カルボキシル基、ヒドロキシル基および/または窒素基を含むことを特徴とする、請求項1から11のいずれかに記載の方法。前記疎水性修飾ポリアルキレンイミン中の前記官能基Rが、直鎖もしくは分岐脂肪アミドまたはアミン、環式アミドまたはアミン、およびこれらの混合物からなる群から選択され、より好ましくは直鎖または分岐脂肪アミド、環式アミド、またはこれらの混合物であることを特徴とする、請求項1から12のいずれかに記載の方法。前記疎水性修飾ポリアルキレンイミン中の前記官能基Rが、C1からC32の脂肪アミドであり、さらにより好ましくはC5からC18の脂肪アミドであり、もっとも好ましくはC5からC14の直鎖脂肪アミドであることを特徴とする、請求項1から13のいずれかに記載の方法。R基中の1から30がアルコキシレートであり、この場合、前記アルコキシレートが好ましくはエトキシレートであり、より好ましくは10から50個のエチレンオキシド基を有するエトキシレートであることを特徴とする、請求項1から14のいずれかに記載の方法。前記疎水性修飾ポリアルキレンイミンが、工程aの前記無機物質の総乾燥重量基準で50から5000ppm、好ましくは100から1500ppmの量で添加されることを特徴とする、請求項1から15のいずれかに記載の方法。前記疎水性修飾ポリアルキレンイミンが、工程aの前記無機物質中のケイ酸塩1m2当たり、前記疎水性修飾ポリアルキレンイミン5から50mgの量、好ましくは前記疎水性修飾ポリアルキレンイミン10から45mgの量で添加されることを特徴とする、請求項1から15のいずれかに記載の方法。工程cにおいて形成した水性懸濁液が、水性懸濁液の総重量に対して、乾燥重量基準で5から60の間、好ましくは20から55の間の固体含有量を有することを特徴とする、請求項1から17のいずれかに記載の方法。工程dのガスが空気であることを特徴とする、請求項1から18のいずれかに記載の方法。工程dの間、懸濁液が5から90°Cの間の温度を有し、好ましくは25から50°Cの間の温度を有することを特徴とする、請求項1から19のいずれかに記載の方法。本発明方法の工程eの後に、水性環境中、工程eのケイ酸塩画分のpHを少なくとも0.5pH単位、好ましくは少なくとも1pH単位上げる工程fが続くことを特徴とする、請求項1から19のいずれかに記載の方法。水性環境中、ケイ酸塩画分のpHがpH10超に上げられることを特徴とする、請求項21に記載の方法。工程fの後に、前記液体画分のpHを少なくとも0.5pH単位、好ましくは少なくとも1pH単位下げるために、酸を用いて工程fの液体画分を処理する工程gが続くことを特徴とする、請求項21または22に記載の方法。工程fの後に、工程fの前記液体画分を機械的および/または熱的に濃縮する工程hであって、任意工程gの前、中または後に行う工程hが続くことを特徴とする、請求項21から23のいずれかに記載の方法。pH調節後に、前記ケイ酸塩含有生成物が液相から分離され、乾燥された後に、前記疎水性修飾ポリアルキレンイミンを、pH調節前の疎水性修飾ポリアルキレンイミンの量に対して、30重量未満しか含まない、好ましくは50重量未満しか含まない、より好ましくは66重量未満しか含まないことを特徴とする、請求項21から24のいずれかに記載の方法。工程gにおいて回収された疎水性修飾ポリアルキレンイミンが、工程bの疎水性修飾ポリアルキレンイミンとして使用され、前記回収された疎水性修飾ポリアルキレンイミンが、工程bの前記疎水性修飾ポリアルキレンイミンの少なくとも30重量、好ましくは少なくとも50重量、より好ましくは少なくとも66重量に相当する量で好ましくは使用されることを特徴とする、請求項23に記載の方法。請求項1から20のいずれかの方法によって得られたアルカリ土類金属炭酸塩含有生成物。アルカリ土類金属炭酸塩含有生成物の総重量に対して、95重量以上、好ましくは98重量以上、もっとも好ましくは99.9重量超のアルカリ土類金属炭酸塩からなることを特徴とする、請求項27に記載のアルカリ土類金属炭酸塩含有生成物。紙、塗料、プラスチック、化粧品または水処理用途における、請求項27または28に記載のアルカリ土類金属炭酸塩含有生成物の使用。請求項1から25のいずれかの方法によって得られたケイ酸塩含有生成物。アルカリ土類金属炭酸塩:ケイ酸塩の重量比が、10:90から20:80を有し、好ましくは40:60から30:70を有することを特徴とする、請求項30に記載のケイ酸塩含有生成物。ガラス、セラミック、コンクリートまたはセメント用途における請求項30または31に記載のケイ酸塩含有生成物の使用。現在、利用できる選択肢に付随する上記の欠点に加えて、当業者はさらに、廃棄物とりわけ化学廃棄物を最小量にする、アルカリ土類金属炭酸塩およびケイ酸塩を分離する方法を見出す必要性に直面している。これに応えて、本出願人は、浮選方法によってアルカリ土類金属炭酸塩およびケイ酸塩を分離するために、公知の従来技術の解決策と同程度に、またはこれよりはるかに有効である、特定のポリマー有機窒素化合物を驚くべきことに見出した。本発明において使用されるポリマー有機窒素化合物は単一の液状捕集剤として作用するが、他の浮選助剤と一緒に使用されてもよい。もっとも注目すべきは、本発明において使用される化合物は、浮選後の簡単なpH調節工程によって、該化合物がさらなる使用のために回収され得るという顕著な利点を有することである。さらに、該pH調節工程によるポリマー有機窒素化合物の回収と同時に、発泡傾向の低減および疎水的な挙動を示し、したがって、とりわけコンクリートおよびセメントの用途向けの原料として非常に有用なケイ酸塩画分が回収される。したがって、本発明の第1の目的は、ケイ酸塩およびアルカリ土類金属炭酸塩を分離する方法であって、以下の工程、a少なくとも1種のケイ酸塩および少なくとも1種のアルカリ土類金属炭酸塩を含む少なくとも1種の無機物質を提供する工程であって、前記無機物質が5から1000μmの範囲の重量中央粒径を有する、工程、b少なくとも1種の疎水性修飾ポリアルキレンイミンを提供する工程であって、iポリアルキレンイミンが、一級および/または二級アミノ基の水素のすべてまたは一部を官能基RRは直鎖アルキル基、もしくは分岐アルキル基、もしくは環式アルキル基、および/またはアリール基を含む。により置換することによって、疎水的に修飾されており、ii修飾前のポリアルキレンイミンが、少なくとも3つのアルキレンイミン繰り返し単位および140から100000g/molの間の分子量を有しており、iiiポリアルキレンイミンの修飾によって、未修飾ポリアルキレンイミンと比べて、炭素原子の量が1から80の間で増加する、工程、c1回以上の工程において、水性環境中、工程aの前記無機物質を工程bの前記疎水性修飾ポリアルキレンイミンの有効量に接触させて、7から10の間のpHを有する水性懸濁液を形成する工程、d工程cの懸濁液にガスを通気する工程、e懸濁液から、アルカリ土類金属炭酸塩含有生成物およびケイ酸塩含有生成物を回収する工程、を含むことを特徴とする方法に関する。本発明の意味におけるポリアルキレンイミンとは、一般式-CH2m-NHn-mは2から4であり、またnは3から5000である。の残基を有するポリマーである。本発明によれば、疎水性修飾ポリアルキレンイミンは、一級、二級および三級アミン官能基の比によって規定することができるホモポリマーのポリアルキレンイミンとすることができる。本発明の目的のために、粒子状物質の重量中央粒径は、以下の実施例の項に記載されたように測定される。本発明方法の工程a本発明方法の工程aは、少なくとも1種のケイ酸塩および少なくとも1種のアルカリ土類金属炭酸塩を含む少なくとも1種の無機物質を提供する工程であって、前記無機物質が5から1000μmの範囲の重量中央粒径を有する、工程のことを言う。工程aの前記アルカリ土類金属炭酸塩に関して、カルシウムおよび/またはマグネシウムの炭酸塩が好ましく、大理石などの炭酸カルシウムがさらにより好ましい。例えば、炭酸カルシウムマグネシウムは、ドロマイトである。特定の実施形態において、工程aの前記アルカリ土類金属炭酸塩は、炭酸カルシウムおよびドロマイトの混合物である。ケイ酸塩に関して、ケイ素および酸素を含むものと理解される。ケイ酸塩の例は、シリカ、雲母および長石を含む。シリカ系鉱物の例は石英を含む。雲母系鉱物の例は、白雲母および黒雲母を含む。長石系鉱物の例は、曹長石および斜長石を含む。他のケイ酸塩は、緑泥石、ノントロナイトなどの粘土鉱物、および滑石を含む。好ましい実施形態において、前記ケイ酸塩は石英である。前記アルカリ土類金属炭酸塩および前記ケイ酸塩の他に、硫酸鉄および/または硫化鉄および/または酸化鉄および/またはグラファイトなどのさらなる微量無機物が、前記無機物質に存在してもよい。好ましい実施形態において、aにおける前記アルカリ土類金属炭酸塩:ケイ酸塩の重量比は、0.1:99.9から99.9:0.1であり、好ましくは80:20から99:1である。別の好ましい実施形態において、前記アルカリ土類金属炭酸塩およびケイ酸塩の総重量は、前記無機物質の総重量に対して少なくとも95重量を占め、好ましくは98重量を占める。別の好ましい実施形態において、工程aにおける前記無機物質は5から500μmの範囲の重量中央粒径を有し、好ましくは7から350μmの範囲の重量中央粒径を有する。工程aの前記無機物質は、それぞれグリコールまたはアルカノールアミンなどの非イオン性または陽イオン性の粉砕助剤を含むことができる。このような粉砕助剤が存在する場合、これらの量は一般に、前記無機物質の表面積に対して、0.1から5mg/m2である。本発明方法の工程b本発明方法の工程bは、少なくとも1種の疎水性修飾ポリアルキレンイミンを提供する工程であって、iポリアルキレンイミンが、一級および/または二級アミノ基の水素のすべてまたは一部を官能基RRは直鎖アルキル基、もしくは分岐アルキル基、および/またはアリール基を含む。により置換することによって、疎水的に修飾されており、ii修飾前のポリアルキレンイミンが、少なくとも3つのアルキレンイミン繰り返し単位および140から100000g/molの間の分子量を有しており、iiiポリアルキレンイミンの修飾によって、未修飾ポリアルキレンイミンと比べて、炭素原子の量が1から80増加する、工程のことを言う。当業者にとって利用可能な、ポリアルキレンイミンを修飾して疎水性修飾ポリアルキレンイミンを形成する方法について、なんら限定を意味するものではないが、こうした修飾は、AntonettiらMacromolecules2005年、38巻、5914-5920頁、WO94/21368、WO01/21298、WO2007/110333、WO02/095122実施例、とりわけ実施例1に記載されている、US2003/212200およびUS3,692,092において一般に論じられている。修飾前の前記ポリアルキレンイミンは直鎖であってもよく、分岐であってもよい。好ましくは、修飾前の前記ポリアルキレンイミンは分岐している。修飾前の前記ポリアルキレンイミンは、140から50000g/molの分子量を有するのが好ましく、140から25000g/molの分子量を有するのがより好ましい。修飾前が直鎖ポリアルキレンイミンの場合、修飾前の該直鎖ポリアルキレンイミンは、140から700g/molの分子量を有するのが好ましく、146から232g/molの分子量を有するのがより好ましい。さらにより好ましくは、修飾前の前記直鎖ポリアルキレンイミンは、トリエチレンテトラミン、ペンタエチレンヘキサミンおよびテトラエチレンペンタミンから選択される。修飾前が分岐ポリアルキレンイミンの場合、修飾前の該分岐ポリアルキレンイミンは、500から50000g/molの分子量を有するのが好ましく、800から25000g/molの分子量を有するのがより好ましい。本発明の目的のために、修飾前の直鎖ポリアルキレンイミンの分子量は、個々の化学式から直接計算され得る。本発明の意味における修飾前の分岐ポリアルキレンイミンの分子量は、光散乱LS法によって測定される重量平均分子量である。修飾前の分岐ポリエチレンイミン中の一級、二級および三級アミン官能基の比は、1:0.86:0.42から1:1.7:1.7の範囲が好ましく、Antonettiらにおいて記載されているように、逆ゲート付き13CNMR分光法によって測定されるMacromolecules、2005年、38巻、5914-5920頁。もっとも好ましい実施形態において、前記ポリアルキレンイミンはポリエチレンイミンである。疎水的修飾は、一級または二級アミノ基の水素のすべてまたは一部を官能基RRは直鎖アルキル基、もしくは分岐アルキル基、および/またはアリール基を含む。によって置換するために、前記ポリアルキレンイミンを1つ以上の化学基と反応させることによって進行する。Rは、前記アルキル基またはアリール基の他に、さらに酸素基、カルボキシル基、ヒドロキシル基および/または窒素基を含むことができる。前記アルキル基は、直鎖、分岐、または環式であってもよく、また飽和または不飽和でもよい。好ましい実施形態において、Rは直鎖もしくは分岐脂肪アミドまたはアミン、環式アミドまたはアミン、およびこれらの混合物からなる群から選択され、より好ましくは直鎖または分岐脂肪アミド、環式アミド、またはこれらの混合物である。より好ましい実施形態において、RはC1からC32の脂肪アミドであり、より好ましくはC5からC18の脂肪アミドであり、もっとも好ましくはC5からC14の直鎖脂肪アミドである。別の実施形態において、R基中の1から30はアルコキシレートであり、この場合、該アルコキシレートは、好ましくはエトキシレートであり、より好ましくは10から50個のエチレンオキシド基を有するエトキシレートである。好ましくは、前記疎水性修飾ポリアルキレンイミンは、有機溶媒を含まない生成物の形態において供給される。本発明の目的のために、有機溶媒は沸点が250°C未満の有機性液体である。好ましくは、前記疎水性修飾ポリアルキレンイミンは、250°Cより高い沸点を有する。本発明方法の工程c本発明方法の工程cは、1回以上の工程において、水性環境中、工程aの前記無機物質を工程bの前記疎水性修飾ポリアルキレンイミンの有効量に接触させて、7から10の間のpHを有する水性懸濁液を形成する工程のことを言う。一実施形態において、前記無機物質は乾燥状態にあり、また前記水性懸濁液の形成前に、前記疎水性修飾ポリアルキレンイミンに接触される。本実施形態において、乾燥状態の前記無機物質は、場合によって前記疎水性修飾ポリアルキレンイミンと共に粉砕されてもよい。代替実施形態において、前記無機物質は始めに水性環境に導入され、その後、前記疎水性修飾ポリアルキレンイミンが該水性環境に添加されて、前記水性懸濁液を形成する。別の代替実施形態において、前記疎水性修飾ポリアルキレンイミンは始めに水性環境に導入され、その後、前記無機物質が該水性環境に添加されて、前記水性懸濁液を形成する。好ましい実施形態において、前記疎水性修飾ポリアルキレンイミンは、工程aの前記無機物質の総乾燥重量に対し、50から5000ppm、好ましくは100から1500ppmの量で添加される。好ましい代替実施形態において、前記疎水性修飾ポリアルキレンイミンは、工程aの前記無機物質中のケイ酸塩1m2当たり、前記疎水性修飾ポリアルキレンイミン5から50mgの量、好ましくは前記疎水性修飾ポリアルキレンイミン10から45mgの量で添加される。前記ケイ酸塩の表面積は、後の実施例の項において提示されている測定方法に従って測定される。好ましくは、工程cにおいて形成した水性懸濁液は、撹拌下で形成される。場合による実施形態において、工程cにおいて形成した水性懸濁液は、粉砕された後に工程dに進む。好ましくは、工程cにおいて形成した水性懸濁液は、後の実施例の項において記載されたように測定される、水性懸濁液の総重量に対して、乾燥重量基準で5から60の間、好ましくは20から55の間の固体含有量を有する。本発明方法の工程d本発明方法の工程dは、工程cにおいて形成した懸濁液に、ガスを通気する工程のことを言う。前記ガスは、槽の下半分に位置している1つまたは複数の入り口を介して、工程dの槽内に一般に導入される。代替的または追加的に、前記ガスは、前記槽内の撹拌装置上に位置している入り口を介して導入されてもよい。次に、前記ガスは懸濁液を通って自然に上昇する。より詳細には、工程dは、撹拌セル、および/または浮選カラム、および/または空気吹込式浮選装置、および/またはガス注入器を備えた浮選装置を使用することができる。前記ガスは、空気が好ましい。該ガスは、懸濁液中、気泡サイズが0.01から10mmの間であることを特徴とするのが好ましい。工程dの間のガス流通速度は、4dm3の浮選セル中、1から10dm3/分の間が好ましく、3から7dm3/分の間がより好ましい。工程dの間、懸濁液は5から90°Cの間の温度を有するのが好ましく、25から50°Cの間の温度を有するのがより好ましい。工程dは、撹拌下で好ましくは実施される。工程dは連続でもよく、または非連続でもよい。好ましくは、工程dは、泡沫から固体物質がもはや採集され得なくなるまで実施される。本発明方法の工程e本発明方法の工程eは、懸濁液からアルカリ土類金属炭酸塩画分およびケイ酸塩画分を回収する工程のことを言う。疎水化したケイ酸塩含有粒子は懸濁液中で浮上し、表面の上澄みの泡沫中に濃縮される。この泡沫は、例えば擦過器を用いて表面からすくい取ることによって、または単に泡沫をオーバーフローさせて、別の採集容器に移すことによって採集され得る。該懸濁液中に残存している浮遊しなかったアルカリ土類金属炭酸塩含有画分は、水相を除去するためのろ過によって、デカンテーションによって、または液体と固体を分離するために当分野において一般に利用される他の手段によって採集され得る。採集されたケイ酸塩含有画分は、本発明に従い、または従来技術のフロス浮選法に従い、1回以上のさらなるフロス浮選工程に施されてもよい。同様に、採集されたアルカリ土類金属炭酸塩含有画分は、本発明に従い、または従来技術のフロス浮選法に従い、1回以上のさらなるフロス浮選工程に施されてもよい。さらなる場合による方法の工程一実施形態において、本発明方法の工程eの後に、水性環境中、工程eのケイ酸塩画分のpHを少なくとも0.5pH単位、好ましくは少なくとも1pH単位上げる工程fが続く。もっとも好ましい実施形態において、水性環境中、ケイ酸塩画分のpHは、pH10超に上げられる。この工程は、固体のケイ酸塩画分および液体画分を回収するために、アルカリ水溶液を用いて前記ケイ酸塩画分を洗浄することによって実施され得る。好ましい実施形態において、前記ケイ酸塩画分は水酸化カルシウム水溶液を用いて洗浄される。ケイ酸塩画分のpH増加には、疎水性修飾ポリアルキレンイミンのすべてまたは一部がケイ酸塩画分から脱着して、洗浄液中に抽出される効果がある。工程fは、5から95°Cの間の温度で好ましく実施され、20から80°Cの間の温度でより好ましく実施される。工程fが実施される場合の実施形態において、工程fの後に、前記液体画分のpHを少なくとも0.5pH単位、好ましくは少なくとも1pH単位下げるために、リン酸などの酸を用いて工程fの該液体画分を処理する工程gが続いてもよい。この工程には、本発明方法の工程bの疎水性修飾ポリアルキレンイミンとしての使用に適する、疎水性修飾ポリアルキレンイミンを回収する効果がある。同時に、この工程には、前記ケイ酸塩含有生成物がpH調節後に液相から分離され、乾燥される場合、ケイ酸塩含有生成物が、前記疎水性修飾ポリアルキレンイミンを、pH調節前の疎水性修飾ポリアルキレンイミンの量に対して、好ましくは66重量未満しか含まない、より好ましくは50重量未満しか含まない、さらにより好ましくは30重量未満しか含まない効果がある。工程fが実施される場合の実施形態において、工程fの後に、工程fの前記液体画分を機械的および/または熱的に濃縮する工程hであって、任意工程gの前、中または後に行う工程hが追加的または代替的に続いてもよい。追加的または代替的に、脱着した疎水性修飾ポリアルキレンイミンを含有する工程fの液体画分は、従来技術において周知の電気泳動法によって濃縮され得る。工程gにおいて回収された疎水性修飾ポリアルキレンイミンが、工程bの疎水性修飾ポリアルキレンイミンとして使用される場合の実施形態において、工程bの前記疎水性修飾ポリアルキレンイミンの少なくとも30重量、好ましくは少なくとも50重量、より好ましくは少なくとも66重量に相当する前記回収された疎水性修飾ポリアルキレンイミンが、本発明による方法において使用され得る。本発明方法によって得られたアルカリ土類金属炭酸塩含有生成物本発明の他の目的は、本発明方法によって得られたアルカリ土類金属炭酸塩含有生成物にある。好ましい実施形態において、本発明方法によって得られた前記アルカリ土類金属炭酸塩含有生成物は、前記アルカリ土類金属炭酸塩含有生成物の総重量に対して、95重量以上、好ましくは98重量以上、もっとも好ましくは99.9重量超のアルカリ土類金属炭酸塩からなる。前記アルカリ土類金属炭酸塩含有生成物は、紙、塗料、プラスチック、化粧品および水処理用途において使用され得る。本発明方法によって得られたケイ酸塩含有生成物本発明の他の目的は、本発明方法によって得られたケイ酸塩含有生成物にある。好ましい実施形態において、本発明方法によって得られた前記ケイ酸塩含有生成物は、前記アルカリ土類金属炭酸塩:ケイ酸塩の重量比が、10:90から20:80を有し、好ましくは40:60から30:70を有する。前記ケイ酸塩含有生成物は、農業、ガラス、セラミック、コンクリートおよびセメント用途において使用され得る。以下は、従来技術と比較した本発明を例示する非限定的な実施例である。以下の実施例において、特定した鉱物は以下の対応する化学式を有する。測定方法懸濁液中の物質の固体重量重量固体重量は、固体物質の重量を水性懸濁液の総重量で割ることによって決定する。固体物質の重量は、懸濁液の水相を溶媒蒸発させて、得られた物質を一定重量になるまで乾燥することによって得られた固体物質を秤量することによって決定する。粒度分布直径が<Xである粒子の質量および粒子物質の重量中央粒径d50重量中央粒径および粒子物質の粒径質量分布は、MalvernMastersizer2000を使用して決定する[フラウンホーファー式Fraunhoferequationに基づく]。炭酸塩画分の測定重量無機物質10gを、95から100°Cの間の加熱下において、10活性含有量の塩酸水溶液150gに溶解する。完全に溶解した後、該溶液を室温まで冷却し、その後、0.2μmのメンブレンフィルター上でろ過、洗浄する。次に、フィルターを含む採集した物質をオーブン中、105°Cで一定重量になるまで乾燥する。次に、こうして乾燥した物質不溶物質を室温まで冷却して秤量し、フィルター重量を差し引くことによって重量を補正する以後、不溶物重量。この不溶物重量の値を10gから差し引き、次に、得られた数値に100を乗じ、10gで割ると、炭酸塩画分が得られる。ケイ酸塩画分の測定重量炭酸塩画分の測定方法において記載したように得られた不溶物質0.5gを、X線回折XRDによって分析する。サンプルは、ブラッグの法則Bragg’sLawに従うBrukerD8Advancepowderdiffractometerを用いて分析した。本回折計は、2.2kWのX線管、サンプルホルダー、θ-θゴニオメータおよびVANTEC-1検出器からなる。すべての実験において、ニッケルフィルターCuKα照射を用いた。プロファイルを、スキャン速度0.7°/分および2θについて工程サイズ0.007°を用いて、自動的にチャート記録した。得られた粉末回折パターンを、DIFFRACplusソフトウエアパッケージEVAおよびSEARCHを利用し、ICDDPDF2データベースの参照パターンに基づいて、無機物含有量によって分類した。回折データの定量的解析は、多相サンプル中における異相の量の測定値を参照し、またDIFFRACplusソフトウエアパッケージTOPASを利用して実施する。ケイ酸塩の比表面積測定m2/g炭酸塩画分測定法において記載したように得られた不溶物質の比表面積は、MalvernMastersizer2000フラウンホーファー式に基づくを用いて測定した。化学的酸素要求量COD化学的酸素要求量は、HACHLANGELTD社によって出版されたDOC042.52.20023.Nov08というタイトルの文書に記載されたように、ランゲ法LangeMethodに従って測定する。始めに、炭酸塩画分測定法において記載したように得られた乾燥不溶物質約100mgを、乾燥重量基準で10の固体含有量を有する水性懸濁液にする。次に、該懸濁液をランゲ法に従って分析した。ポリアルキレンイミン中のNおよびCポリアルキレンイミン中のNおよびCは、VarioELIIICHNS-Analyzer[ElementarAnalysensystemeGmbH社Hanau、ドイツによる商品化]を用いた元素分析によって決定した。物質試薬A試薬Aは、アルキル基が16から18個の炭素原子を有する1-アルキル-3-アミノ-3-アミノプロパンモノアセテートである。さらなる試薬以下の実施例において使用したさらなる試薬を、次の表に記載する。非修飾ポリエチレンイミンに対する修飾ポリエチレンイミン中の炭素原子の増加、すなわち修飾の間に導入されたR基中に存在している、増加分に相当する前記炭素原子すなわちR中のCを以下のように決定する。修飾ポリエチレンイミンの主鎖中のC=修飾ポリエチレンイミン中のN×非修飾ポリエチレンイミン中のC/N修飾ポリエチレンイミンのR基中のCR中のC=修飾ポリエチレンイミン中のC-修飾ポリエチレンイミンの主鎖中のC[実施例1]実施例1のフロス浮選を、ガス式撹拌器を備えたOutokumpu社の4dm3容量の実験室用浮選器DWG762720-1、2002中、1200rpmの撹拌下、室温で実施した。浮選器に添加した無機物質の水性懸濁液の固体含有量は、乾燥重量基準で26であるが、前記無機物質は、表2に列記した粒径分布特徴となるように事前粉砕した堆積大理岩出所、Kernten、オーストリアを由来とした。本物質の鉱物組成を表3に示す。本水性懸濁液は、ドイツ硬度dH18°の硬度を有する水道水を用いて調製した。表4に示した浮選剤の所与の量を導入し、懸濁液と混合した。次に、空気からなる浮選用ガスを、撹拌器の軸に沿って据え付けられているオリフィスを介して、約5dm3/分の速度で導入した。懸濁液の表面に発生した泡沫は、オーバーフローおよびもはや泡沫を採集することができなくなるまですくい取ることによって懸濁液から分離し、さらに残存した懸濁液および採集した泡沫の両方を乾燥して、2つの濃縮物を形成した。次に、該濃縮物の特性を決定し、表4に結果を報告する。試験2のケイ酸塩含有生成物ケイ酸塩画分をさらに分析した。[実施例2]以下の表に示したように試験2に対して懸濁液の固体含有量を調節した点を除いて、試験2添加物7の条件に基づき、実施例1と同様のプロトコルを用いた。[実施例3]ドイツ硬度dHが<1°の硬度を有する水を用いて水性懸濁液を調製した点を除いて、試験2添加物7の条件に基づき、実施例1と同様のプロトコルを用いた。[実施例4]浮選を50°の加熱下において行った点を除いて、試験2添加物7の条件に基づき、実施例1と同様のプロトコルを用いた。[実施例5]フィードがノルウェーの採石場に由来しており、以下の特徴を示す点を除いて、実施例1と同様のプロトコルを用いた。[実施例6]試薬7の量を変えた点を除いて、試験2添加物7の条件に基づき、実施例1と同様のプロトコルを用いた。完全な浮選後試験15、泡沫を採集、ろ過して、ろ過ケーキをpH10のNaOH水溶液を用いて洗浄する。リン酸を用いてろ液をpH9に調節する。この溶液を、次の浮選実験試験16用に再使用する。試験16において見られるように、完全に浮選するため、該回収浮選剤の他に、新しい浮選剤は125ppmしか必要としない。試験17および18は、試験15および16と同様に行うが、相違点は、試験18において脱着した浮選剤の溶液のpHを、浮選にさらに使用する前にpH7.8に調節することである。試験15および16を比較、ならびに試験17および18を比較すると、発明者らは、浮選用添加物の約半分は、回収物中に得ることができたことを見出している。[実施例7]上記試験9のケイ酸塩画分をブフナー漏斗に入れ、pH10を有するNaOH水溶液1dm3を用いて洗浄した。次に、洗浄画分の一部を105°Cで一晩乾燥した後、化学的酸素要求量CODを測定した。試験19における結果を報告する。次に、上記の洗浄画分の、乾燥を施さなかった残り部分を、この場合pH11を有するNaOH水溶液を用いて再度洗浄した。やはり、次に、洗浄画分の一部を105°Cで一晩乾燥した後、CODを測定した。試験20における結果を報告する。上記表の結果は、浮選剤のかなりの部分が、1回以上の洗浄工程によって実施される簡単なpH調節によって、ケイ酸塩画分から除去し得ることを示している。"